ПОЛИМЕРНЫЕ ЛИСТЫ, СПОСОБЫ ИХ ПОЛУЧЕНИЯ И ИСПОЛЬЗОВАНИЯ И ИЗДЕЛИЯ, СОДЕРЖАЩИЕ ПОЛИМЕРНЫЕ ЛИСТЫ

1. Полимерный лист, содержащий
вспененный слой, содержащий полимерный материал, причем полимерный материал характеризуется Tg, большей или равной 100°С; и
причем лист характеризуется уменьшением веса на 10-60% по сравнению с монолитным листом такой же геометрии и размера, полученным из такого же полимерного материала; и
причем лист толщиной 1,0 мм удовлетворяет по меньшей мере одному из следующих требований к выделению тепла:
2
1) характеризуется общей скоростью выделения тепла за две минуты, меньшей или равной 65 киловатт-минутам на квадратный метр, и пиковой скоростью выделения тепла release, меньшей 65 кВт/м, согласно части IV, теста OSU на выделение тепла FAR/JAR 25.853, поправке 25-116;
2
2
2) характеризуется максимальной средней скоростью теплового излучения (MARHE), меньшей или равной 90 кВт/м, при условии испытания на уровень излучения 50 кВт/м ,согласно ISO 5660-1;
причем лист толщиной 1,0 мм характеризуется плотностью дыма, меньшей или равной 200, через четыре минуты горения, согласно ASTM Е662-06; и причем лист термоформуемый.
3
3
2. Легкий полимерный лист по п. 1, в котором лист характеризуется плотностью от большей 0,60 г/см до меньшей или равной 1,1 г/см.
3. Лист по п. 1, в котором лист характеризуется самотекстурированием.
4. Лист по п. 1, в котором по меньшей мере одна сторона листа характеризуется уровнем блеска, меньшим 90 единиц блеска, измеренным при 60° при помощи ATSM DS2457-08e1 и измерителя блеска BYK Gardner.
5. Лист по п. 4, у которого уровень блеска составляет меньше 50 единиц блеска
6. Лист по п. 4, в котором по меньшей мере одна сторона листа характеризуется уровнем блеска, меньшим 20 единиц блеска.
7. Лист по п. 4, в котором по меньшей мере одна сторона листа характеризуется уровнем блеска, меньшим 5 единиц блеска.
8. Лист по п. 1, в котором по меньшей мере одна сторона листа сохраняет уровень блеска меньший 95 единиц блеска после термоформования, измеренный при 60° при помощи ATSM DS2457-08e1 и измерителя блеска BYK Gardner.
9. Лист по п. 1, в котором по меньшей мере одна сторона листа сохраняет уровень блеска, меньший 60 единиц блеска после термоформования, измеренный при 60° при помощи ATSM DS2457-08e1 и измерителя блеска BYK Gardner.
10. Лист по п. 1, в котором по меньшей мере одна сторона листа сохраняет уровень блеска, меньший 30 единиц блеска после термоформования, измеренный при 60° при помощи ATSM DS2457-08e1 и измерителя блеска BYK Gardner.
11. Лист по п. 1, в котором по меньшей мере одна сторона листа сохраняет уровень блеска, меньший 10 единиц блеска после термоформования, измеренный при 60° при помощи ATSM DS2457-08e1 и измерителя блеска BYK Gardner.
12. Лист по п. 1, в котором полимерный материал содержит по меньшей мере одно из поликарбоната, полиарилата, сложного полиэфира, полифениленового эфира, полистирола, акрилонитрил-бутадиен-стирола, полиэфира, полиимида, полиэфиримида, полисульфона, полиэфиркетона, полиэфир(эфир)кетона, поли(метилметакрилата), поливинилхлорида, полисилоксана и комбинаций, содержащих по меньшей мере одно из вышеуказанного.
13. Лист по п. 1, в котором полимерный материал содержит по меньшей мере одно из поликарбоната, полиарилата, сложного полиэфира, полифениленового эфира, полистирола, акрилонитрил-бутадиен-стирола, полиэфиримида, полисилоксана и комбинаций, содержащих по меньшей мере одно из вышеуказанного.
14. Лист по п. 1, в котором полимерный материал содержит по меньшей мере одно из полиарилата, сложного полиэфира, полифениленового эфира, полистирола, акрилонитрил-бутадиен-стирола, полиэфиримида, полисилоксана и комбинаций, содержащих по меньшей мере одно из вышеуказанного.
15. Лист по п. 1, в котором вспененный слой вспенивали химическим вспенивающим средством, содержащим по меньшей мере одно из диоксида углерода, бикарбоната натрия, цитрата мононатрия, лимонной кислоты, 5-фенил-3,6-дигидро-2Н-1,3,4-оксадиазин-2-она, 5-фенил-1Н-тетразола и комбинаций, содержащих по меньшей мере одно из вышеуказанного.
16. Лист по п. 1, в котором вспененный слой вспенивали химическим вспенивающим средством, содержащим по меньшей мере одно из цитрата мононатрия, лимонной кислоты, 5-фенил-3,6-дигидро-2Н-1,3,4-оксадиазин-2-она, 5-фенил-1Н-тетразола и комбинаций, содержащих по меньшей мере одно из вышеуказанного.
50
17. Лист по п. 1, в котором вспененный слой также содержит частицы каучука со структурой ядро-оболочка, диспергированные в полимерном материале, причем частицы каучука со структурой ядро-оболочка характеризуются средним размером частиц (D) от 0,1 мкм до 100 мкм.
18. Лист по п. 17, в котором частицы каучука со структурой ядро-оболочка содержат сшитое ядро из каучука, которое содержит по меньшей мере одно из бутадиенового каучука, стирол-бутадиенового каучука, акрилонитрил-бутадиенового каучука, поли(алкилакрилатного) каучука и силиконакрилового каучука.
19. Лист по п. 1, в котором вспененный слой также содержит более 10 масс. % дискообразного неорганического наполнителя, диспергированного в полимерном материале, на основе всей массы вспененного слоя.
20. Лист по п. 19, в котором неорганический наполнитель содержит по меньшей мере одно из талька и слюды.
21. Лист по п. 20, в котором неорганический наполнитель содержит тальк.
22. Лист по п. 1, в котором вспененный слой характеризуется средним размером пузырьков пены, меньшим или равным 100 мкм; и причем средний размер пузырьков пены представляет собой среднечисловой диаметр пузырьков пены, измеренный на основе двумерных полученных микроскопией изображений поперечного сечения образца, которое перпендикулярно направлению экструзии вспененного слоя.
23. Лист по п. 1, в котором лист толщиной 3,0 мм характеризуется временем горения, меньшим или равным 15 с, и зоной сгорания, меньшей или равной 6 дюймам, причем частица, которая горит дольше всего, самозатухает за время, меньшее или равное 3 с, согласно 60-секундному тесту на горение вертикально установленного образца, согласно FAR 25.853, приложению F (2012), часть I, а, 1, i.
24. Лист по п. 1, в котором лист толщиной 3,0 мм, и/или 2,0 мм, и/или 1,0 мм характеризуется общей скоростью выделения тепла за две минуты, меньшей или равной 55 киловатт-минутам на квадратный метр, и пиковой скоростью выделения тепла, меньшей 55 киловатт на квадратный метр, и успешно проходит тест, согласно части IV, теста OSU на выделение тепла FAR/JAR 25.853, поправке 25-116.
25. Лист по п. 1, в котором лист в 1,0 мм характеризуется плотностью дыма, меньшей или равной 150 после четырех минут горения, согласно ASTM Е662-06.
26. Лист по п. 25, у которого плотность дыма меньше или равна 100.
27. Лист по п. 1, в котором лист толщиной 1,0 мм успешно проходит испытания на токсичность газов, опубликованные Airbus ABD0031, Issue: F (2005) и/или Boeing BSS 7239, Revision A (1988).
28. Лист по п. 1, в котором лист толщиной 1,0 мм получает коэффициент распространения пламени, меньший или равный 35 при тестировании, согласно ASTM Е 162-08.
29. Лист по п. 1, в котором лист классифицируют как M1 при тестировании согласно NF P 92-503.
30. Лист по п. 1, в котором лист классифицируют как M1 класс F1 при тестировании согласно NF F 16-101 (1988).
31. Лист по п. 1, в котором лист удовлетворяет стандартам для европейской железной дороги и для американского железнодорожного транспорта.
2
32. Лист по п. 1, в котором лист характеризуется исходной среднемассовой молекулярной массой, и причем лист сохраняет 70% или больше исходной среднемассовой молекулярной массы после того, как образец подвергали обработке в автоклаве в течение 24 часов при 121°С и при условии давления водяного пара 18 фунтов/дюйм.
2
33. Лист по п. 32, в котором лист сохраняет 90% или больше исходной среднемассовой молекулярной массы после того, как образец подвергали обработке в автоклаве в течение 24 часов при 121°С и при условии давления водяного пара 18 фунтов/дюйм.
34. Изделие, сформованное из листа по любому из пп. 1-33.
35. Изделие по п. 34, дополнительно содержащее по меньшей мере один монолитный слой, расположенный рядом с листом.
36. Изделие по п. 35, в котором лист расположен между двумя монолитными слоями.
37. Изделие по п. 34, дополнительно содержащее второй вспененный слой, расположенный рядом с монолитным слоем или листом.
38. Изделие по п. 34, в котором изделие содержит более одного листа, и причем структура содержит чередующиеся монолитные слои и листы.
39. Изделие по п. 34, в котором изделие представляет собой элемент интерьера самолета, элемент интерьера железнодорожного вагона, интерьера моторного средства передвижения, чемодан, навес, гараж, борт прицепа автомобиля-тягача, ветроотбойники или панель.
40. Способ получения листа по любому из пп. 1-33, предусматривающий:
плавление полимерного материала с образованием расплава;
объединение расплава и химического вспенивающего средства с образованием смеси;
нейтрализацию противоионов, образованных вспенивающим средством;
образование зародышей пузырьков в смеси для получения ячеек и
формование смеси в лист, содержащий вспененный внутренний слой.
41. Способ по п. 40, в котором формование смеси в лист предусматривает экструзию смеси.
42. Способ по п. 40, в котором расплав и химическое вспенивающее средство объединяют в экструдере.